(57)【要約】【課題】水分散型粘着剤組成物から形成される光学フィルム用粘着剤層であって、光学特性を満足でき、かつ加熱条件下および加湿条件下における耐久性を満足することができる光学フィルム用粘着剤層を提供すること。【解決手段】水分散型粘着剤組成物から形成された光学フィルム用粘着剤層であって、  前記水分散型粘着剤組成物は、（メタ）アクリル酸アルキルエステルおよびカルボキシル基含有モノマーをモノマー単位として含有する水分散型の（メタ）アクリル系共重合体（Ａ）、シランカップリング剤（Ｂ）、および前記シランカップリング剤（Ｂ）と結合しうる無機粒子（Ｃ）を含有する水分散液であり、前記（メタ）アクリル系共重合体（Ａ）１００重量部に対する無機粒子（Ｃ）の含有量が、固形分重量比で、１〜５０重量部であり、かつ、前記粘着剤層は、厚さが２０μｍの場合のヘイズ値が、１％以下である。【選択図】なし【特許請求の範囲】
【請求項１】
水分散型粘着剤組成物から形成された光学フィルム用粘着剤層であって、
前記水分散型粘着剤組成物は、（メタ）アクリル酸アルキルエステルおよびカルボキシル基含有モノマーをモノマー単位として含有する水分散型の（メタ）アクリル系共重合体（Ａ）、シランカップリング剤（Ｂ）、および前記シランカップリング剤（Ｂ）と結合しうる無機粒子（Ｃ）を含有する水分散液であり、
前記（メタ）アクリル系共重合体（Ａ）１００重量部に対する無機粒子（Ｃ）の含有量が、固形分重量比で、１〜５０重量部であり、
かつ、前記粘着剤層は、厚さが２０μｍの場合のヘイズ値が１％以下であることを特徴とする光学フィルム用粘着剤層。
【請求項２】
前記シランカップリング剤（Ｂ）の含有量が、固形分重量比で、（メタ）アクリル系重合体（Ａ）１００重量部に対して、０．００１〜１重量部であることを特徴とする請求項１記載の光学フィルム用粘着剤層。
【請求項３】
前記（メタ）アクリル系共重合体（Ａ）が、モノマー単位として（メタ）アクリル酸アルキルエステル、カルボキシル基含有モノマーおよびアルコキシシリル基含有モノマー（ｂ）を含有する（メタ）アクリル系共重合体（Ａ１）であることを特徴とする請求項１または２記載の光学フィルム用粘着剤層。
【請求項４】
前記アルコキシシリル基含有モノマー（ｂ）の割合が、（メタ）アクリル系共重合体（Ａ１）の総モノマー単位の０．００１〜１重量％であることを特徴とする請求項３記載の光学フィルム用粘着剤層。
【請求項５】
水分散型粘着剤組成物から形成された光学フィルム用粘着剤層であって、
前記水分散型粘着剤組成物は、（メタ）アクリル酸アルキルエステル、カルボキシル基含有モノマーおよびアルコキシシリル基含有モノマー（ｂ）をモノマー単位として含有する水分散型の（メタ）アクリル系共重合体（Ａ１）、並びに前記アルコキシシリル基含有モノマー（ｂ）と結合しうる無機粒子（Ｃ）を含有する水分散液であり、
前記（メタ）アクリル系共重合体（Ａ１）１００重量部に対する無機粒子（Ｃ）の含有量が、固形分重量比で、１〜５０重量部であり、
かつ、前記粘着剤層は、厚さが２０μｍの場合のヘイズ値が、１％以下であることを特徴とする光学フィルム用粘着剤層。
【請求項６】
前記アルコキシシリル基含有モノマー（ｂ）の割合が、（メタ）アクリル系共重合体（Ａ１）の総モノマー単位の０．００１〜１重量％であることを特徴とする請求項５記載の光学フィルム用粘着剤層。
【請求項７】
前記無機粒子（Ｃ）の平均粒子径が１５０ｎｍ以下であることを特徴とする請求項１〜６のいずれかに記載の光学フィルム用粘着剤層。
【請求項８】
前記無機粒子（Ｃ）がシリカであることを特徴とする請求項１〜７のいずれかに記載の光学フィルム用粘着剤層。
【請求項９】
前記（メタ）アクリル系共重合体（Ａ）または（メタ）アクリル系共重合体（Ａ１）が、モノマー単位として、さらに、リン酸基含有モノマーを含有することを特徴とする請求項１〜８のいずれかに記載の光学フィルム用粘着剤層。
【請求項１０】
前記リン酸基含有モノマーの割合が、（メタ）アクリル系共重合体（Ａ）または（メタ）アクリル系共重合体（Ａ１）の総モノマー単位の０．１〜２０重量％であることを特徴とする請求項９記載の光学フィルム用粘着剤層。
【請求項１１】
光学フィルムの少なくとも片側に、請求項１〜１０のいずれかに記載の光学フィルム用粘着剤層が積層されていることを特徴とする粘着型光学フィルム。
【請求項１２】
請求項１１記載の粘着型光学フィルムを少なくとも１枚用いていることを特徴とする画像表示装置。 
【発明の詳細な説明】
【技術分野】
【０００１】
本発明は、光学フィルム用粘着剤層に関する。また本発明は、当該粘着剤層が光学フィルムに設けられている粘着型光学フィルムに関する。また、本発明は、前記粘着型光学フィルムを用いた液晶表示装置、有機ＥＬ表示装置、ＣＲＴ、ＰＤＰ等の画像表示装置および前面板などの画像表示装置と共に使用される部材、に関する。前記光学フィルムとしては、偏光板、位相差板、光学補償フィルム、輝度向上フィルムや、反射防止フィルム等の表面処理フィルム、さらにはこれらが積層されているものを用いることができる。
【背景技術】
【０００２】
液晶表示装置および有機ＥＬ表示装置等は、その画像形成方式から、例えば、液晶表示装置では、液晶セルの両側に偏光素子を配置することが必要不可欠であり、一般的には偏光板が貼着されている。また液晶パネルおよび有機ＥＬパネル等の表示パネルには偏光板の他に、ディスプレイの表示品位を向上させるために様々な光学素子が用いられるようになってきている。また液晶表示装置や有機ＥＬ表示装置、ＣＲＴ、ＰＤＰ等の画像表示装置を保護したり、高級感を付与したり、デザインを差別化するために前面板が使用されている。これら液晶表示装置および有機ＥＬ表示装置等の画像表示装置や前面板などの画像表示装置と共に使用される部材には、例えば、着色防止としての位相差板、液晶ディスプレイの視野角を改善するための視野角拡大フィルム、さらにはディスプレイのコントラストを高めるための輝度向上フィルム、表面の耐擦傷性を付与するために用いられるハードコートフィルム、画像表示装置に対する写り込みを防止するためのアンチグレア処理フィルム、アンチリフレクティブフィルム、ローリフレクティブフィルムなどの反射防止フィルム等の表面処理フィルムが用いられている。これらのフィルムは総称して光学フィルムと呼ばれる。
【０００３】
前記光学フィルムを液晶セルおよび有機ＥＬパネル等の表示パネル、または前面板に貼着する際には、通常、粘着剤が使用される。また、光学フィルムと液晶セルおよび有機ＥＬパネル等の表示パネル、または前面板、または光学フィルム間の接着は、通常、光の損失を低減するため、それぞれの材料は粘着剤を用いて密着されている。このような場合に、光学フィルムを固着させるのに乾燥工程を必要としないこと等のメリットを有することから、光学フィルムの片側に予め粘着剤層として設けられた粘着型光学フィルムが一般的に用いられる。
【０００４】
前記粘着型光学フィルムに用いる光学フィルムは、加熱や加湿の条件下で収縮、膨張しやすいため、前記粘着型光学フィルムを、液晶セルおよび有機ＥＬパネル等の表示パネル、または前面板に貼り合せた後には、浮きや剥がれが生じやすい。そのため、前記粘着剤層には、加熱および加湿等に対する耐久性（接着信頼性）が求められる。
【０００５】
上記粘着型光学フィルムの粘着剤層の形成に用いる粘着剤としては、有機溶剤型粘着剤が主に使用されてきた。近年では、地球環境負荷の低減、作業安定性の向上の観点から有機溶剤を使用しない無溶剤型粘着剤の開発が盛んになされている。無溶剤型粘着剤としては、例えば、分散媒として水を用いて、水中に粘着剤ポリマー成分を分散させた水分散型粘着剤組成物が知られている。しかしながら、水分散型粘着剤組成物には一般に乳化剤、分散剤など界面活性剤を水溶性の分散安定化成分として含むため、水分散型粘着剤組成物により形成された粘着剤層は、前記水溶性成分の影響により、加熱条件下（例えば、８０℃）で発泡しやすく、また加湿条件下（例えば、６０℃，９０％Ｒ．Ｈ．）で剥がれ等が発生しやすく耐久性に問題があった。また、水分散型粘着剤組成物により形成された粘着剤層は、エマルション粒子等により形成されているため、その層構造として粒子界面が存在しており加湿耐久性を満足することができない。
【０００６】
通常、粘着剤層が高い耐久性を発現するためには、ｉ）被着体への高い密着性、ｉｉ）剥離に抵抗する高い凝集力が要求される。これらの要求性能は、例えば、ベースポリマーを架橋する方法により得られる。しかし、高い凝集力を得るために架橋度を高めると粘着剤の分子流動性（長時間領域）が低下し、加湿条件下での耐久性が失われやすく、前記密着性と凝集力のバランスをとることが困難であった。また、架橋剤の添加量を低減することにより、加湿条件下での耐久性を満足することができるが、この場合には、粘着剤の凝集力の低下により、加熱条件下での耐久性を満足することができなかった。
【０００７】
前記耐久性を向上させるため、光学フィルムの分野でいくつかの提案がなされている。例えば、液晶パネルのガラス基板に対する加熱、加湿の条件下における密着性を向上できる光学フィルム用の水分散型粘着剤組成物として、（メタ）アクリル酸アルキルエステルとともにリン酸基含有モノマーを用いたアクリル系ポリマーのエマルションを用いることが提案されている（特許文献１）。一方、水分散型アクリル系粘着剤と、無機粒子との複合化により粘着剤の耐久性を向上させる方法が知られている（特許文献２乃至７）。
【先行技術文献】
【特許文献】
【０００８】
【特許文献１】特開２００７−１８６６６１号公報
【特許文献２】特公平２−３８１５３号公報
【特許文献３】特許第３１２３７７９号公報
【特許文献４】特開２００２−２４１７２５号公報
【特許文献５】特表２００９−５２９０９０号公報
【特許文献６】特表２００９−５２９０８９号公報
【特許文献７】特開２００２−３４８５４６号公報
【発明の概要】
【発明が解決しようとする課題】
【０００９】
しかし、特許文献１の水分散型粘着剤組成物では、加熱時に発泡が認められる場合があり、さらなる耐久性の向上が求められている。
【００１０】
特許文献２では、シリカ、酸化アンチモン、アルミナ及びカーボンブラックからなる群より選ばれた１種又は２種以上の無機粒子の微粉末を添加してなる水分散型アクリル粘着剤が提案されている。特許文献２では、無機粒子の添加により粘着力と凝集力の両立が可能になる。しかし、特許文献２に記載の水分散型アクリル粘着剤では、光学フィルム用途へ適合した耐久性を満足しているとはいえなかった。特許文献３では、粘着付与樹脂、界面活性剤、有機溶剤を含有する均一溶解液を加熱保温し、撹拌条件下で、連続的にコロイダルシリカ及び水性エマルションを投与して成る、耐熱性を有する感圧エマルションの製造方法が提案されている。しかし、特許文献３で用いられているコロイダルシリカはその粒子径が５〜５０μｍと大きいため、前記感圧エマルションから得られる粘着剤層は透明性が十分でなく、光学用途に適用し難い。特許文献４では、（メタ）アクリル酸アルキルエステルを主成分とし、且つシラン系単量体を含む共重合体混合物を共重合して得られる重合体１００重量部に対し、シラン系単量体と結合しうる無機微粒子を１〜５０重量部添加してなる水分散型粘着剤組成物が提案されている。しかし、特許文献４の水分散型粘着剤組成物は、光学用途には適用し難い。以上のように、特許文献２乃至４の水分散型アクリル系粘着剤は、耐久性が十分でなかったり、分散不良などの要因で透明度などの光学特性が十分でなかったりして光学フィルム用途には適用困難であった。
【００１１】
また特許文献５、６では、アクリル系ポリマーとシリカナノ粒子を含む感圧性接着剤が提案されている。特許文献７では、表面に水酸基を有する微粒子を含有するアクリル系透明粘着フィルムが提案されている。しかし、特許文献５乃至８のように、光学特性の低下を抑えるために、微粒子としてその性状を制御したものを用いたとしても、光学用途における耐久性を十分に満足できるものではなかった。
【００１２】
本発明は、水分散型粘着剤組成物から形成された光学フィルム用粘着剤層であって、光学特性を満足でき、かつ加熱条件下および加湿条件下における耐久性を満足することができる光学フィルム用粘着剤層を提供することを目的とする。
【００１３】
また、本発明は、光学フィルムの少なくとも片側に、前記光学フィルム用粘着剤層が積層されている粘着型光学フィルムを提供することを目的にする。さらに本発明は、前記粘着型光学フィルムを用いた画像表示装置を提供することを目的とする。
【課題を解決するための手段】
【００１４】
本発明者らは前記課題を解決すべく鋭意検討を重ねた結果、下記の光学フィルム用粘着剤層等により前記課題を解決できることを見出し、本発明を完成するに至った。
【００１５】
即ち本発明は、水分散型粘着剤組成物から形成された光学フィルム用粘着剤層であって、
前記水分散型粘着剤組成物は、（メタ）アクリル酸アルキルエステルおよびカルボキシル基含有モノマーをモノマー単位として含有する水分散型の（メタ）アクリル系共重合体（Ａ）、シランカップリング剤（Ｂ）、および前記シランカップリング剤（Ｂ）と結合しうる無機粒子（Ｃ）を含有する水分散液であり、
前記（メタ）アクリル系共重合体（Ａ）１００重量部に対する無機粒子（Ｃ）の含有量が、固形分重量比で、１〜５０重量部であり、
かつ、前記粘着剤層は、厚さが２０μｍの場合のヘイズ値が、１％以下であることを特徴とする光学フィルム用粘着剤層、に関する。
【００１６】
上記光学フィルム用粘着剤層において、前記シランカップリング剤（Ｂ）の含有量は、固形分重量比で、（メタ）アクリル系共重合体（Ａ）１００重量部に対して、０．００１〜１重量部であることが好ましい。
【００１７】
上記光学フィルム用粘着剤層において、前記（メタ）アクリル系共重合体（Ａ）としては、モノマー単位として（メタ）アクリル酸アルキルエステル、カルボキシル基含有モノマーおよびアルコキシシリル基含有モノマー（ｂ）を含有する（メタ）アクリル系共重合体（Ａ１）を用いることができる。当該アルコキシシリル基含有モノマー（ｂ）の割合は、（メタ）アクリル系共重合体（Ａ１）の総モノマー単位の０．００１〜１重量％であることが好ましい。
【００１８】
また本発明は、水分散型粘着剤組成物から形成された光学フィルム用粘着剤層であって、
前記水分散型粘着剤組成物は、（メタ）アクリル酸アルキルエステル、カルボキシル基含有モノマーおよびアルコキシシリル基含有モノマー（ｂ）をモノマー単位として含有する水分散型の（メタ）アクリル系共重合体（Ａ１）、並びに前記アルコキシシリル基含有モノマー（ｂ）と結合しうる無機粒子（Ｃ）を含有する水分散液であり、
前記（メタ）アクリル系共重合体（Ａ１）１００重量部に対する無機粒子（Ｃ）の含有量が、固形分重量比で、１〜５０重量部であり、
かつ、前記粘着剤層は、厚さが２０μｍの場合のヘイズ値が、１％以下であることを特徴とする光学フィルム用粘着剤層、に関する。
【００１９】
上記光学フィルム用粘着剤層において、前記アルコキシシリル基含有モノマー（ｂ）の割合が、（メタ）アクリル系共重合体（Ａ１）の総モノマー単位の０．００１〜１重量％であることが好ましい。
【００２０】
上記光学フィルム用粘着剤層において、無機粒子（Ｃ）の平均粒子径が１５０ｎｍ以下であることが好ましい。
【００２１】
上記光学フィルム用粘着剤層において、前記無機粒子（Ｃ）がシリカであることが好ましい。
【００２２】
上記光学フィルム用粘着剤層において、前記（メタ）アクリル系共重合体（Ａ）または（メタ）アクリル系共重合体（Ａ１）が、モノマー単位として、さらに、リン酸基含有モノマーを含有することが好ましい。前記リン酸基含有モノマーの割合は、（メタ）アクリル系共重合体（Ａ）または（メタ）アクリル系共重合体（Ａ１）の総モノマー単位の０．１〜２０重量％であることが好ましい。
【００２３】
また本発明は、光学フィルムの少なくとも片側に、前記光学フィルム用粘着剤層が積層されていることを特徴とする粘着型光学フィルム、に関する。
【００２４】
また本発明は、前記粘着型光学フィルムを少なくとも１枚用いていることを特徴とする画像表示装置、に関する。
【発明の効果】
【００２５】
本発明の光学フィルム用粘着剤層を形成する水分散型粘着剤組成物は、水分散型の（メタ）アクリル系共重合体（Ａ）または（メタ）アクリル系共重合体（Ａ１）をベースポリマーとして含有し、かつ無機粒子（Ｃ）を含有しており、これらの複合化により、高い凝集力が得られる。そのため、水分散型の（メタ）アクリル系共重合体（Ａ）または（メタ）アクリル系共重合体（Ａ１）には、これら分子間に架橋結合が特に必要でなく、架橋構造を有することなく凝集力が得られるため、分子流動性（長時間領域）の低下が少なく、高い密着性を維持したまま、高い凝集力を付与することができる。このように、本発明の光学フィルム用粘着剤層は、密着性と凝集力のバランスの良い耐久性の良好な粘着剤層である。
【００２６】
また、本発明の光学フィルム用粘着剤層を形成する水分散型粘着剤組成物は、ベースポリマーが水分散型の（メタ）アクリル系共重合体（Ａ）の場合には、シランカップリング剤（Ｂ）を含有し、一方、ベースポリマーが水分散型の（メタ）アクリル系共重合体（Ａ１）の場合には、当該（メタ）アクリル系共重合体（Ａ１）がアルコキシシリル基含有モノマー（ｂ）をモノマー単位として含有している。これらシラン系化合物により、水分散型の（メタ）アクリル系共重合体（Ａ）または（メタ）アクリル系共重合体（Ａ１）は、無機粒子（Ｃ）との親和性が向上し、または結合が形成される。その結果、本発明の光学フィルム用粘着剤層は、密着性と凝集力が顕著に向上させることができ、耐熱性および耐湿性に係る耐久性（接着信頼性）が得られる。また同時に、シランカップリング剤（Ｂ）またはアルコキシシリル基含有モノマー（ｂ）はシラン系化合物であることから、ガラス被着体への耐久性の向上効果が得られる。特に、アルコキシシリル基含有モノマー（ｂ）をモノマー単位として含有する水分散型の（メタ）アクリル系共重合体（Ａ１）に、さらにシランカップリング剤（Ｂ）を配合した場合には、無機粒子（Ｃ）との複合化によって密着性と凝集力向上効果をさらに高めることができる。
【００２７】
さらに、水分散型の（メタ）アクリル系共重合体（Ａ）または（メタ）アクリル系共重合体（Ａ１）のモノマー単位として、リン酸基含有モノマーを含有する場合には、さらに優れた耐久性が得られる。
【００２８】
また、粘着剤層のヘイズ値は厚さが２０μｍの場合において１％以下であり、光学特性に影響を及ぼすこともない。例えば、平均粒子径１５０ｎｍ以下の無機粒子（Ｃ）を用いることにより、無機粒子（Ｃ）による透明性を維持することができる。
【発明を実施するための形態】
【００２９】
本発明の光学フィルム用粘着剤層を形成する水分散型粘着剤組成物は、水分散型の（メタ）アクリル系共重合体（Ａ）または（メタ）アクリル系共重合体（Ａ１）と、無機粒子（Ｃ）とを含有する水分散液である。以下、水分散型の（メタ）アクリル系共重合体（Ａ）または（メタ）アクリル系共重合体（Ａ１）は、単に、（メタ）アクリル系共重合体（Ａ）または（メタ）アクリル系共重合体（Ａ１）ともいう。
【００３０】
前記（メタ）アクリル系共重合体（Ａ）および（メタ）アクリル系共重合体（Ａ１）は、（メタ）アクリル酸アルキルエステルを主たるモノマー単位として含有する。なお、（メタ）アクリル酸アルキルエステルはアクリル酸アルキルエステルおよび／またはメタクリル酸アルキルエステルをいい、本発明の（メタ）とは同様の意味である。
【００３１】
前記（メタ）アクリル系共重合体（Ａ）に用いる（メタ）アクリル酸アルキルエステルとしては、乳化重合の反応性の観点から水に対する溶解度が一定の範囲のものが好ましく、また、アルキル基の炭素数が１〜１８の（メタ）アクリル酸アルキルエステルを主成分とすることが好ましい。（メタ）アクリル酸アルキルエステルの具体例としては、（メタ）アクリル酸メチル、（メタ）アクリル酸エチル、（メタ）アクリル酸プロピル、（メタ）アクリル酸ｎ−ブチル、（メタ）アクリル酸ｔ−ブチル、（メタ）アクリル酸ｎ−ヘキシル、（メタ）アクリル酸シクロヘキシル、（メタ）アクリル酸２−エチルヘキシル、（メタ）アクリル酸ｎ−オクチル、（メタ）アクリル酸ラウリル、（メタ）アクリル酸トリデシル、（メタ）アクリル酸ステアリル等の（メタ）アクリル酸アルキルエステルが挙げられる。これらは単独で、または２種類以上を組み合わせて用いることができる。これらのなかでも、（メタ）アクリル酸プロピル、（メタ）アクリル酸ｎ−ブチル、（メタ）アクリル酸２−エチルヘキシル、（メタ）アクリル酸ｎ−オクチル等のアルキル基の炭素数が３〜９の（メタ）アクリル酸アルキルエステルが好ましい。（メタ）アクリル酸アルキルエステルは、総モノマー単位の６０〜９９．９重量％含有するのが好ましく、さらには７０〜９９．５重量％、さらには８０〜９９重量％、さらには８０〜９７重量％、さらには８０〜９５重量％であるのが好ましい。
【００３２】
前記（メタ）アクリル系共重合体（Ａ１）は、主モノマー単位である（メタ）アクリル酸アルキルエステルの他に、共重合モノマー単位として、アルコキシシリル基含有モノマー（ｂ）を含有するものである。アルコキシシリル基含有モノマー（ｂ）は、（メタ）アクリロイル基、ビニル基等の不飽和二重結合を１個以上有し、かつ、アルコキシシリル基を有する、シランカップリング剤系不飽和モノマーである。アルコキシシリル基含有モノマー（ｂ）は、（メタ）アクリル系共重合体（Ａ１）と無機粒子（Ｃ）との親和性を向上し、または結合を形成し、またガラスへの密着性を向上するうえで好ましい。
【００３３】
前記アルコキシシリル基含有モノマー（ｂ）としてはアルコキシシリル基含有（メタ）アクリレートモノマーや、アルコキシシリル基含有ビニルモノマーなどが含まれる。アルコキシシリル基含有（メタ）アクリレートモノマーとしては、例えば、（メタ）アクリロイルオキシメチル−トリメトキシシラン、（メタ）アクリロイルオキシメチル−トリエトキシシラン、２−（メタ）アクリロイルオキシエチル−トリメトキシシラン、２−（メタ）アクリロイルオキシエチル−トリエトキシシラン、３−（メタ）アクリロイルオキシプロピル−トリメトキシシラン、３−（メタ）アクリロイルオキシプロピル−トリエトキシシラン、３−（メタ）アクリロイルオキシプロピル−トリプロポキシシラン、３−（メタ）アクリロイルオキシプロピル−トリイソプロポキシシラン、３−（メタ）アクリロイルオキシプロピル−トリブトキシシランなどの（メタ）アクリロイルオキシアルキル−トリアルコキシシラン；例えば、（メタ）アクリロイルオキシメチル−メチルジメトキシシラン、（メタ）アクリロイルオキシメチル−メチルジエトキシシラン、２−（メタ）アクリロイルオキシエチル−メチルジメトキシシラン、２−（メタ）アクリロイルオキシエチル−メチルジエトキシシラン、３−（メタ）アクリロイルオキシプロピル−メチルジメトキシシラン、３−（メタ）アクリロイルオキシプロピル−メチルジエトキシシラン、３−（メタ）アクリロイルオキシプロピル−メチルジプロポキシシラン、３−（メタ）アクリロイルオキシプロピル−メチルジイソプロポキシシラン、３−（メタ）アクリロイルオキシプロピル−メチルジブトキシシラン、３−（メタ）アクリロイルオキシプロピル−エチルジメトキシシラン、３−（メタ）アクリロイルオキシプロピル−エチルジエトキシシラン、３−（メタ）アクリロイルオキシプロピル−エチルジプロポキシシラン、３−（メタ）アクリロイルオキシプロピル−エチルジイソプロポキシシラン、３−（メタ）アクリロイルオキシプロピル−エチルジブトキシシラン、３−（メタ）アクリロイルオキシプロピル−プロピルジメトキシシラン、３−（メタ）アクリロイルオキシプロピル−プロピルジエトキシシランなどの（メタ）アクリロイルオキシアルキル−アルキルジアルコキシシランや、これらに対応する（メタ）アクリロイルオキシアルキル−ジアルキル（モノ）アルコキシシランなどが挙げられる。また、アルコキシシリル基含有ビニルモノマーとしては、例えば、ビニルトリメトキシシラン、ビニルトリエトキシシラン、ビニルトリプロポキシシラン、ビニルトリイソプロポキシシラン、ビニルトリブトキシシランなどのビニルトリアルコキシシランの他、これらに対応するビニルアルキルジアルコキシシランや、ビニルジアルキルアルコキシシラン、例えば、ビニルメチルトリメトキシシラン、ビニルメチルトリエトキシシラン、β−ビニルエチルトリメトキシシラン、β−ビニルエチルトリエトキシシラン、γ−ビニルプロピルトリメトキシシラン、γ−ビニルプロピルトリエトキシシラン、γ−ビニルプロピルトリプロポキシシラン、γ−ビニルプロピルトリイソプロポキシシラン、γ−ビニルプロピルトリブトキシシランなどのビニルアルキルトリアルコキシシランの他、こ���らに対応する（ビニルアルキル）アルキルジアルコキシシランや、（ビニルアルキル）ジアルキル（モノ）アルコキシシランなどが挙げられる。
【００３４】
アルコキシシリル基含有モノマー（ｂ）の割合は、（メタ）アクリル系共重合体（Ａ１）の総モノマー単位の０．００１〜１重量％であることが好ましく、さらには０．０１〜０．５重量％、さらには０．０３〜０．１重量％であるのが好ましい。０．００１重量％未満では、アルコキシシリル基含有モノマー（ｂ）を用いる効果（無機粒子（Ｃ）との親和性を向上または結合を形成し、ガラスへの密着性の向上による耐久性の向上）が十分には得られず、一方、１重量％を超えると、粘着剤層の架橋度が高くなりすぎて、経時での粘着剤層の割れなどが発生したり、（メタ）アクリル系共重合体（Ａ１）の製造時にゲル化などの不具合が発生したりするおそれがある。
【００３５】
また、（メタ）アクリル系共重合体（Ａ）および（メタ）アクリル系共重合体（Ａ１）には、粘着剤の接着性向上と水分散液の安定性付与のために、共重合モノマーとして、カルボキシル基含有モノマーをモノマー単位として含有する。カルボキシル基含有モノマーとしては、カルボキシル基および（メタ）アクリロイル基、ビニル基等のラジカル重合性の不飽和二重結合を有するものを例示でき、例えば、（メタ）アクリル酸、イタコン酸、マレイン酸、フマル酸、クロトン酸、カルボキシエチルアクリレート、カルボキシペンチルアクリレートなどが挙げられる。カルボキシル基含有モノマーは、（メタ）アクリル系共重合体（Ａ）または（メタ）アクリル系共重合体（Ａ１）の総モノマー単位の０．１〜１０重量％含有するのが好ましく、さらには０．５〜７重量％、さらには１〜５重量％であるのが好ましい。
【００３６】
前記（メタ）アクリル系共重合体（Ａ）および（メタ）アクリル系共重合体（Ａ１）には、前記（メタ）アクリル酸アルキルエステルおよびカルボキシル基含有モノマーに加えて、水分散液の安定化、粘着剤層の光学フィルム等の基材に対する密着性の向上、さらには、被着体に対する初期接着性の向上などを目的として、（メタ）アクリロイル基またはビニル基等の不飽和二重結合に係る重合性の官能基を有する、１種類以上の共重合モノマーを共重合により導入することができる。
【００３７】
また、共重合モノマーとしては、リン酸基含有モノマーが挙げられる。リン酸基含有モノマーは、ガラスへの密着性を向上させる効果がある。
【００３８】
リン酸基含有モノマーとしては、例えば、下記一般式（１）： 
【化１】
2012111871.tif 000002
（一般式（１）中、Ｒ1は、水素原子またはメチル基を示し、Ｒ2は炭素数１〜４のアルキレン基、ｍは２以上の整数を示し、Ｍ1およびＭ2は、それぞれ独立に、水素原子またはカチオンを示す。）で表されるリン酸基またはその塩を示す。）で表されるリン酸基含有モノマーが挙げられる。
【００３９】
なお、一般式（１）中、ｍは、２以上、好ましくは、４以上、通常４０以下であり、ｍは、オキシアルキレン基の重合度を表す。また、ポリオキシアルキレン基としては、例えば、ポリオキシエチレン基、ポリオキシプロピレン基等が挙げられ、これらポリオキシアルキレン基は、これらのランダム、ブロックまたはグラフトユニットなどであってもよい。また、リン酸基の塩に係る、カチオンは、特に制限されず、例えば、ナトリウム、カリウムなどのアルカリ金属、例えば、カルシウム、マグネシウムなどのアルカリ土類金属などの無機カチオン、例えば、４級アミン類などの有機カチオンなどが挙げられる。
【００４０】
リン酸基含有モノマーの割合は、（メタ）アクリル系共重合体（Ａ）の総モノマー単位の０．１〜２０重量％であることが好ましい。０．１重量％未満では、リン酸基含有モノマーを用いる効果（線状気泡発生の抑制）を十分には得られず、一方、２０重量％を超えると、重合安定性、粘着特性の点で好ましくない。
【００４１】
前記アルコキシシリル基含有モノマー（ｂ）、リン酸基含有モノマー以外の共重合モノマーの具体例としては、例えば、無水マレイン酸、無水イタコン酸などの酸無水物基含有モノマー；例えば、（メタ）アクリル酸フェニルなどの（メタ）アクリル酸アリールエステル、例えば、酢酸ビニル、プロピオン酸ビニルなどのビニルエステル類；例えば、スチレンやα−メチルスチレンなどのスチレン系モノマー；例えば、（メタ）アクリル酸グリシジル、（メタ）アクリル酸メチルグリシジルなどのエポキシ基含有モノマー；例えば、（メタ）アクリル酸２−ヒドロキシエチル、（メタ）アクリル酸２−ヒドロキシプロピル、（メタ）アクリル酸４−ヒドロキシブチル、（メタ）アクリル酸６−ヒドロキシヘキシル、（メタ）アクリル酸８−ヒドロキシオクチル、（メタ）アクリル酸１２−ヒドロキシラウリル、（４−ヒドロキシメチルシクロへキシル）-メチル（メタ）アクリレートなどのヒドロキシル基含有モノマー；例えば、（メタ）アクリルアミド、Ｎ，Ｎ−ジメチル（メタ）アクリルアミド、Ｎ，Ｎ−ジエチル（メタ）アクリルアミド、Ｎ−イソプロピル（メタ）アクリルアミド、Ｎ−ブチル（メタ）アクリルアミド、Ｎ−メチロール（メタ）アクリルアミド、Ｎ−メチロールプロパン（メタ）アクリルアミド、（メタ）アクリロイルモルホリン、（メタ）アクリル酸アミノエチル、（メタ）アクリル酸Ｎ，Ｎ−ジメチルアミノエチル、（メタ）アクリル酸ｔ−ブチルアミノエチルなどの窒素原子含有モノマー；例えば、（メタ）アクリル酸メトキシエチル、（メタ）アクリル酸エトキシエチルなどのアルコキシ基含有モノマー；例えば、アクリロニトリル、メタクリロニトリルなどのシアノ基含有モノマー；例えば、２−メタクリロイルオキシエチルイソシアネートなどの官能性モノマー；例えば、エチレン、プロピレン、イソプレン、ブタジエン、イソブチレンなどのオレフィン系モノマー；例えば、ビニルエーテルなどのビニルエーテル系モノマー；例えば、塩化ビニルなどのハロゲン原子含有モノマー；その他、例えば、Ｎ−ビニルピロリドン、Ｎ−（１−メチルビニル）ピロリドン、Ｎ−ビニルピリジン、Ｎ−ビニルピペリドン、Ｎ−ビニルピリミジン、Ｎ−ビニルピペラジン、Ｎ−ビニルピラジン、Ｎ−ビニルピロール、Ｎ−ビニルイミダゾール、Ｎ−ビニルオキサゾール、Ｎ−ビニルモルホリンなどのビニル基含有複素環化合物や、Ｎ−ビニルカルボン酸アミド類などが挙げられる。
【００４２】
また、共重合性モノマーとして、例えば、Ｎ−シクロヘキシルマレイミド、Ｎ−イソプロピルマレイミド、Ｎ−ラウリルマレイミド、Ｎ−フェニルマレイミドなどのマレイミド系モノマー；例えば、Ｎ−メチルイタコンイミド、Ｎ−エチルイタコンイミド、Ｎ−ブチルイタコンイミド、Ｎ−オクチルイタコンイミド、Ｎ−２−エチルヘキシルイタコンイミド、Ｎ−シクロヘキシルイタコンイミド、Ｎ−ラウリルイタコンイミドなどのイタコンイミド系モノマー；例えば、Ｎ−（メタ）アクリロイルオキシメチレンスクシンイミド、Ｎ−（メタ）アクリロイル−６−オキシヘキサメチレンスクシンイミド、Ｎ−（メタ）アクリロイル−８−オキシオクタメチレンスクシンイミドなどのスクシンイミド系モノマー；例えば、スチレンスルホン酸、アリルスルホン酸、２−（メタ）アクリルアミド−２−メチルプロパンスルホン酸、（メタ）アクリルアミドプロパンスルホン酸、スルホプロピル（メタ）アクリレート、（メタ）アクリロイルオキシナフタレンスルホン酸などのスルホン酸基含有モノマーが挙げられる。
【００４３】
また、共重合性モノマーとして、例えば、（メタ）アクリル酸ポリエチレングリコール、（メタ）アクリル酸ポリプロピレングリコール、（メタ）アクリル酸メトキシエチレングリコール、（メタ）アクリル酸メトキシポリプロピレングリコールなどのグリコール系アクリルエステルモノマー；その他、例えば、（メタ）アクリル酸テトラヒドロフルフリルや、フッ素（メタ）アクリレートなどの複素環や、ハロゲン原子を含有するアクリル酸エステル系モノマーなどが挙げられる。
【００４４】
さらに、共重合性モノマーとして、水分散型粘着剤組成物のゲル分率の調整などのために、前記アルコキシシリル基含有モノマー（ｂ）以外の、多官能性モノマーを用いることができる。多官能モノマーとしては、（メタ）アクリロイル基、ビニル基等の不飽和二重結合を２個以上有する化合物などが挙げられる。例えば、エチレングリコールジ（メタ）アクリレート、ジエチレングリコールジ（メタ）アクリレート、トリエチレングリコールジ（メタ）アクリレート、トリメチロールプロパントリ（メタ）アクリレート、テトラエチレングリコールジ（メタ）アクリレートなどの（モノまたはポリ）エチレングリコールジ（メタ）アクリレートや、プロピレングリコールジ（メタ）アクリレートなどの（モノまたはポリ）プロピレングリコールジ（メタ）アクリレートなどの（モノまたはポリ）アルキレングリコールジ（メタ）アクリレートの他、ネオペンチルグリコールジ（メタ）アクリレート、１，６−ヘキサンジオールジ（メタ）アクリレート、ペンタエリスリトールジ（メタ）アクリレート、トリメチロールプロパントリ（メタ）アクリレート、ペンタエリスリトールトリ（メタ）アクリレート、ジペンタエリスリトールヘキサ（メタ）アクリレート等の（メタ）アクリル酸と多価アルコールとのエステル化物；ジビニルベンゼン等の多官能ビニル化合物；ダイアセトンアクリルアミド；（メタ）アクリル酸アリル、（メタ）アクリル酸ビニル等の反応性の異なる不飽和二重結合を有する化合物等が挙げられる。また、多官能性モノマーとしては、ポリエステル、エポキシ、ウレタンなどの骨格にモノマー成分と同様の官能基として（メタ）アクリロイル基、ビニル基等の不飽和二重結合を２個以上付加したポリエステル（メタ）アクリレート、エポキシ（メタ）アクリレート、ウレタン（メタ）アクリレートなどを用いることもできる。
【００４５】
前記アルコキシシリル基含有モノマー（ｂ）、リン酸基含有モノマー以外の共重合性モノマーが単官能モノマーの場合にはその割合は、水分散液の粘度が高くなりすぎず、また水分散液の安定性の点から、（メタ）アクリル系共重合体（Ａ）または（メタ）アクリル系共重合体（Ａ１）の総モノマー単位の２０重量％以下であることが好ましく、さらには１０重量％以下、さらには５重量％以下であるのが好ましい。共重合性モノマーが多官能モノマーの場合にはその割合は、水分散液の安定性の点から、（メタ）アクリル系共重合体（Ａ）または（メタ）アクリル系共重合体（Ａ１）の総モノマー単位の５重量％以下であることが好ましく、さらには３重量％以下、さらには１重量％以下であるのが好ましい。
【００４６】
前記（メタ）アクリル系共重合体（Ａ）および（メタ）アクリル系共重合体（Ａ１）は、（メタ）アクリル酸アルキルエステルを含有するモノマー成分を界面活性剤およびラジカル重合開始剤の存在下に水中で重合することにより、これらを含有する水分散液として得られる。前記重合の形態としては、乳化重合または懸濁重合、分散重合が挙げられ、乳化重合の場合にはポリマーエマルションが、懸濁重合の場合にはポリマーサスペンジョン、分散重合の場合にはポリマーディスパージョンが得られる。前記粘着剤の種類に応じて粘着性のポリマーの種類や重合手段が選択される。また、界面活性剤は、乳化重合の場合には乳化剤が、懸濁重合の場合には分散剤が、各重合形態に応じて適宜に選択される。
【００４７】
本発明の水分散型粘着剤組成物に用いられる、前記アクリル系共重合体（Ａ）および（メタ）アクリル系共重合体（Ａ１）を含有する水分散液としては、乳化重合により得られたポリマーエマルションが好ましい。即ち、本発明の水分散型粘着剤組成物はエマルション型粘着剤が好ましい。
【００４８】
前記モノマー成分の乳化重合は、常法により、モノマー成分を水に乳化させた後に、乳化重合することにより行う。これにより（メタ）アクリル系共重合体（Ａ）または（メタ）アクリル系共重合体（Ａ１）をベースポリマーとして含有する水分散液（ポリマーエマルション）を調製する。乳化重合では、例えば、上記したモノマー成分とともに、界面活性剤（乳化剤）、ラジカル重合開始剤、必要に応じて連鎖移動剤などが適宜配合される。より具体的には、例えば、一括仕込み法（一括重合法）、モノマー滴下法、モノマーエマルション滴下法などの公知の乳化重合法を採用することができる。なお、モノマー滴下法、モノマーエマルション滴下法では、連続滴下または分割滴下が適宜選択される。これらの方法は適宜に組み合わせることができる。反応条件などは、適宜選択されるが、重合温度は、例えば、４０〜９５℃程度であるのが好ましく、重合時間は３０分間〜２４時間程度であるのが好ましい。
【００４９】
乳化重合に用いられる界面活性剤（乳化剤）は、特に制限されず、乳化重合に通常使用される各種の界面活性剤が用いられる。界面活性剤としては、例えば、アニオン系界面活性剤、ノニオン系界面活性剤が用いられる。アニオン系界面活性剤の具体例としては、オレイン酸ナトリウム等の高級脂肪酸塩類；ドデシルベンゼンスルホン酸ナトリウム等のアルキルアリールスルホン酸塩類；ラウリル硫酸ナトリウム、ラウリル硫酸アンモニウム等のアルキル硫酸エステル塩類；ポリオエキシエチレンラウリルエーテル硫酸ナトリウム等のポリオキシエチレンアルキルエーテル硫酸エステル塩類；ポリオキシエチレンノニルフェニルエーテル硫酸ナトリウム等のポリオキシエチレンアルキルアリールエーテル硫酸エステル塩類；モノオクチルスルホコハク酸ナトリウム、ジオクチルスルホコハク酸ナトリウム、ポリオキシエチレンラウリルスルホコハク酸ナトリウム等のアルキルスルホコハク酸エステル塩およびその誘導体類；ポリオキシエチレンジスチレン化フェニルエーテル硫酸エステル塩類；ナフタレンスルホン酸ナトリウムホルマリン縮合物等を例示することができる。ノニオン系界面活性剤の具体例としては、ポリオキシエチレンラウリルエーテル、ポリオキシエチレンステアリルエーテル等のポリオキシエチレンアルキルエーテル類；ポリオキシエチレンオクチルフェニルエーテル、ポリオキシエチレンノニルフェニルエーテル等のポリオキシエチレンアルキルフェニルエーテル類；ソルビタンモノラウレート、ソルビタンモノステアレート、ソルビタントリオレエート等のソルビタン高級脂肪酸エステル類；ポリオキシエチレンソルビタンモノラウレート等のポリオキシエチレンソルビタン高級脂肪酸エステル類；ポリオキシエチレンモノラウレート、ポリオキシエチレンモノステアレート等のポリオキシエチレン高級脂肪酸エステル類；オレイン酸モノグリセライド、ステアリン酸モノグリセライド等のグリセリン高級脂肪酸エステル類；ポリオキシエチレン・ポリオキシプロピレン・ブロックコポリマー、ポリオキシエチレンジスチレン化フェニルエーテル等を例示することができる。
【００５０】
また、上記非反応性界面活性剤の他に、界面活性剤としては、エチレン性不飽和二重結合に係るラジカル重合性官能基を有する反応性界面活性剤を用いることができる。反応性界面活性剤としては、前記アニオン系界面活性剤やノニオン系界面活性剤に、プロペニル基やアリルエーテル基などのラジカル重合性官能基（ラジカル反応性基）が導入されたラジカル重合性界面活性剤などが挙げられる。これら界面活性剤は、適宜、単独または併用して用いられる。これらの界面活性剤の中でも、ラジカル重合性官能基を有したラジカル重合性界面活性剤は、水分散液の安定性、粘着剤層の耐久性の観点から、好ましく使用される。
【００５１】
アニオン系反応性界面活性剤の具体例としては、アルキルエーテル系（市販品としては、例えば、第一工業製薬株式会社製アクアロンＫＨ−０５、ＫＨ−１０、ＫＨ−２０、旭電化工業株式会社製アデカリアソープＳＲ−１０Ｎ、ＳＲ−２０Ｎ、花王株式会社製ラテムルＰＤ−１０４等）；スルフォコハク酸エステル系（市販品としては、例えば、花王株式会社製ラテムルＳ−１２０、Ｓ−１２０Ａ、Ｓ−１８０Ｐ、Ｓ−１８０Ａ、三洋化成株式会社製エレミノールＪＳ−２等）；アルキルフェニルエーテル系もしくはアルキルフェニルエステル系（市販品としては、例えば、第一工業製薬株式会社製アクアロンＨ−２８５５Ａ、Ｈ−３８５５Ｂ、Ｈ−３８５５Ｃ、Ｈ−３８５６、ＨＳ−０５、ＨＳ−１０、ＨＳ−２０、ＨＳ−３０、ＢＣ−０５、ＢＣ−１０、ＢＣ−２０、旭電化工業株式会社製アデカリアソープＳＤＸ−２２２、ＳＤＸ−２２３、ＳＤＸ−２３２、ＳＤＸ−２３３、ＳＤＸ−２５９、ＳＥ−１０Ｎ、ＳＥ−２０Ｎ）；（メタ）アクリレート硫酸エステル系（市販品としては、例えば、日本乳化剤株式会社製アントックスＭＳ−６０、ＭＳ−２Ｎ、三洋化成工業株式会社製エレミノールＲＳ−３０等）；リン酸エステル系（市販品としては、例えば、第一工業製薬株式会社製Ｈ−３３３０ＰＬ，旭電化工業株式会社製アデカリアソープＰＰ−７０等）が挙げられる。ノニオン系反応性界面活性剤としては、例えばアルキルエーテル系（市販品としては、例えば、旭電化工業株式会社製アデカリアソープＥＲ−１０、ＥＲ−２０、ＥＲ−３０、ＥＲ−４０、花王株式会社製ラテムルＰＤ−４２０、ＰＤ−４３０、ＰＤ−４５０等）；アルキルフェニルエーテル系もしくはアルキルフェニルエステル系（市販品としては、例えば、第一工業製薬株式会社製アクアロンＲＮ−１０、ＲＮ−２０、ＲＮ−３０、ＲＮ−５０、旭電化工業株式会社製アデカリアソープＮＥ−１０、ＮＥ−２０、ＮＥ−３０、ＮＥ−４０等）；（メタ）アクリレート硫酸エステル系（市販品としては、例えば、日本乳化剤株式会社製ＲＭＡ−５６４、ＲＭＡ−５６８、ＲＭＡ−１１１４等）が挙げられる。
【００５２】
前記界面活性剤の配合割合は、前記（メタ）アクリル酸アルキルエステルを含有するモノマー成分１００重量部に対して、０．３〜５重量部であるのが好ましい。界面活性剤の配合割合により粘着特性、さらには重合安定性、機械的安定性などの向上を図ることができる。前記界面活性剤の配合割合は、０．３〜４重量部がより好ましい。
【００５３】
ラジカル重合開始剤としては、特に制限されず、乳化重合に通常使用される公知のラジカル重合開始剤が用いられる。例えば、２，２´−アゾビスイソブチロニトリル、２，２´−アゾビス（２−メチルプロピオンアミジン）二硫酸塩、２，２´−アゾビス（２−メチルプロピオンアミジン）二塩酸塩、２，２´−アゾビス（２−アミジノプロパン）二塩酸塩、２，２'−アゾビス［２−（２−イミダゾリン−２−イル）プロパン］二塩酸塩などのアゾ系開始剤；例えば、過硫酸カリウム、過硫酸アンモニウムなどの過硫酸塩系開始剤；例えば、ベンゾイルパーオキサイド、ｔ−ブチルハイドロパーオキサイド、過酸化水素などの過酸化物系開始剤；例えば、フェニル置換エタンなどの置換エタン系開始剤；例えば、芳香族カルボニル化合物などのカルボニル系開始剤などが挙げられる。これら重合開始剤は、適宜、単独または併用して用いられる。また、乳化重合を行なうに際して、所望により重合開始剤とともに還元剤を併用するレドックス系開始剤とすることができる。これにより、乳化重合速度を促進したり、低温において乳化重合をおこなったりすることが容易になる。このような還元剤としては、例えば、アスコルビン酸、エルソルビン酸、酒石酸、クエン酸、ブドウ糖、ホルムアルデヒドスルホキシラートなどの金属塩等の還元性有機化合物；チオ硫酸案トリウム、亜硫酸ナトリウム、重亜硫酸ナトリウム、メタ重亜硫酸ナトリウム等の還元性無機化合物；塩化第一鉄、ロンガリット、二酸化チオ尿素などを例示できる。
【００５４】
また、ラジカル重合開始剤の配合割合は、適宜選択されるが、モノマー成分１００重量部に対して、例えば、０．０２〜１重量部程度であり、好ましくは０．０２〜０．５重量部、より好ましくは０．０８〜０．３重量部である。０．０２重量部未満であると、ラジカル重合開始剤としての効果が低下する場合があり、１重量部を超えると、水分散液（ポリマーエマルション）に係る（メタ）アクリル系共重合体（Ａ）または（メタ）アクリル系共重合体（Ａ１）の分子量が低下し、水分散型粘着剤組成物の耐久性が低下する場合がある。なお、レドックス系開始剤の場合には、還元剤は、モノマー成分の合計量１００重量部に対して、０．０１〜１重量部の範囲で用いるのが好ましい。
【００５５】
連鎖移動剤は、必要により、（メタ）アクリル系共重合体（Ａ）または（メタ）アクリル系共重合体（Ａ１）の分子量を調節するものであって、乳化重合に通常使用される連鎖移動剤が用いられる。例えば、１−ドデカンチオール、メルカプト酢酸、２−メルカプトエタノール、チオグリコール酸２−エチルへキシル、２，３−ジメチルカプト−１−プロパノール、メルカプトプロピオン酸エステル類などのメルカプタン類などが挙げられる。これら連鎖移動剤は、適宜、単独または併用して用いられる。また、連鎖移動剤の配合割合は、モノマー成分１００重量部に対して、例えば、０．００１〜０．３重量部である。
【００５６】
このような乳化重合によって、（メタ）アクリル系共重合体（Ａ）または（メタ）アクリル系共重合体（Ａ１）を水分散液（エマルション）として調製することができる。このような（メタ）アクリル系共重合体（Ａ）または（メタ）アクリル系共重合体（Ａ１）は、その平均粒子径が、例えば、０．０５〜３μｍ、好ましくは、０．０５〜１μｍに調整される。平均粒子径が０．０５μｍより小さいと、水分散型粘着剤組成物の粘度が上昇する場合があり、１μｍより大きいと、粒子間の融着性が低下して凝集力が低下する場合がある。
【００５７】
また、前記水分散液の分散安定性を保つために、前記（メタ）アクリル系共重合体（Ａ）または（メタ）アクリル系共重合体（Ａ１）がモノマー単位として含有するカルボキシル基含有モノマーは、当該カルボキシル基含有モノマー等を中和することが好ましい。中和は、例えば、アンモニア、水酸化アルカリ金属等により行なうことができる。
【００５８】
本発明の（メタ）アクリル系共重合体（Ａ）または（メタ）アクリル系共重合体（Ａ１）は、通常、重量平均分子量は１００万以上のものが好ましい。特に重量平均分子量で１００万〜４００万のものが耐熱性、耐湿性の点で好ましい。重量平均分子量が１００万未満であると耐熱性、耐湿性が低下し好ましくない。また乳化重合で得られる粘着剤はその重合機構より分子量が非常に高分子量になるので好ましい。ただし、乳化重合で得られる粘着剤は一般にはゲル分が多くＧＰＣ（ゲル・パーミエーション・クロマトグラフィー）で測定できないので分子量に関する実測定での裏付けは難しいことが多い。
【００５９】
シランカップリング剤（Ｂ）としては、アルコキシシリル基と任意の適切な官能基を有するものを用いることができる。官能基としては、例えば、ビニル基、エポキシ基、アミノ基、メルカプト基、（メタ）アクリロキシ基、アセトアセチル基、イソシアネート基、スチリル基、ポリスルフィド基等が挙げられる。具体的には、例えば、ビニルトリエトキシシラン、ビニルトリプロポキシシラン、ビニルトリイソプロポキシシラン、ビニルトリブトキシシラン等のビニル基含有シランカップリング剤；γ−グリシドキシプロピルトリメトキシシラン、γ−グリシドキシプロピルトリエトキシシラン、３−グリシドキシプロピルメチルジエトキシシラン、２−（３，４−エポキシシクロヘキシル）エチルトリメトキシシランなどのエポキシ基含有シランカップリング剤；γ−アミノプロピルトリメトキシシラン、Ｎ−β−（アミノエチル）−γ−アミノプロピルメチルジメトキシシラン、Ｎ−（２−アミノエチル）３−アミノプロピルメチルジメトキシシラン、γ−トリエトキシシリル−Ｎ−（１，３−ジメチルブチリデン）プロピルアミン、Ｎ−フェニル−γ−アミノプロピルトリメトキシシラン等のアミノ基含有シランカップリング剤；γ−メルカプトプロピルメチルジメトキシシランなどのメルカプト基含有シランカップリング剤；ｐ−スチリルトリメトキシシラン等のスチリル基含有シランカップリング剤；γ−アクリロキシプロピルトリメトキシシラン、γ−メタクリロキシプロピルトリエトキシランなどの（メタ）アクリル基含有シランカップリング剤；３−イソシアネートプロピルトリエトキシシランなどのイソシアネート基含有シランカップリング剤；ビス（トリエトキシシリルプロピル）テトラスルフィド等のポリスルフィド基含有シランカップリング剤などが挙げられる。前記シランカップリング剤（Ｂ）は、単独で使用してもよく、また２種以上を混合して使用してもよい。
【００６０】
なお、シランカップリング剤（Ｂ）のなかで、官能基として、例えば、ビニル基、（メタ）アクリロキシ基を有するものは、前記アルコキシシリル基含有モノマー（ｂ）に該当する。即ち、前記アルコキシシリル基含有モノマー（ｂ）は、（メタ）アクリル系共重合体（Ａ１）のモノマー単位として用いることができる他、（メタ）アクリル系共重合体（Ａ）または（メタ）アクリル系共重合体（Ａ１）に配合されるシランカップリング剤（Ｂ）として用いることができる。
【００６１】
前記水分散型粘着剤組成物のベースポリマーが（メタ）アクリル系共重合体（Ａ）の場合には、当該水分散型粘着剤組成物にはシランカップリング剤（Ｂ）が配合される。一方、前記水分散型粘着剤組成物のベースポリマーが（メタ）アクリル系共重合体（Ａ１）の場合には、当該水分散型粘着剤組成物には、シランカップリング剤（Ｂ）が任意に配合される。前記（メタ）アクリル系共重合体（Ａ）または（メタ）アクリル系共重合体（Ａ１）に対するシランカップリング剤（Ｂ）の配合量は、特に制限はないが、固形分重量比で、（メタ）アクリル系共重合体（Ａ）または（メタ）アクリル系共重合体（Ａ１）１００重量部に対して、０．００１〜１重量部であるのが好ましく、さらには０．００５〜０．５重量部であるのが好ましく、さらには０．０１〜０．１重量部であるのが好ましい。なお、本発明において、（メタ）アクリル系共重合体（Ａ）または（メタ）アクリル系共重合体（Ａ１）の固形分重量は、調製された（メタ）アクリル系共重合体（Ａ）または（メタ）アクリル系共重合体（Ａ１）に係る水分散液から求められる値を基準とする。０．００１重量部未満では、シランカップリング剤（Ｂ）を用いる効果（無機粒子（Ｃ）との親和性を向上または結合を形成し、ガラスへの密着性の向上による耐久性の向上）が十分には得られず、一方、１重量部を超えると、粘着剤層の架橋度が高くなりすぎて、経時での粘着剤層の割れなどが発生したり、未反応カップリング剤成分が発生したりして、耐久性の点で好ましくない。
【００６２】
無機粒子（Ｃ）は、前記水分散型粘着剤組成物のベースポリマーが（メタ）アクリル系共重合体（Ａ）および（メタ）アクリル系共重合体（Ａ１）のいずれの場合にも配合される。ベースポリマーが（メタ）アクリル系共重合体（Ａ）に係る水分散型粘着剤組成物において、無機粒子（Ｃ）は、シランカップリング剤（Ｂ）と結合しうるものである。一方、ベースポリマーが（メタ）アクリル系共重合体（Ａ１）に係る水分散型粘着剤組成物において、無機粒子（Ｃ）は、アルコキシシリル基含有モノマー（ｂ）と結合しうるものである。
【００６３】
即ち、無機粒子（Ｃ）としては、シランカップリング剤（Ｂ）またはアルコキシシリル基含有モノマー（ｂ）における、アルコキシシリル基（例えば、Ｓｉ−ＯＲ基，Ｒはメチル、エチルなどのアルキル基）が加水分解して生じるＳｉ−ＯＨ基と反応し結合しうる活性基（例えば水酸基）を有する無機粒子が用いられる。無機粒子（Ｃ）は、シランカップリング剤（Ｂ）またはアルコキシシリル基含有モノマー（ｂ）との親和性の向上または結合により、（メタ）アクリル系共重合体（Ａ）および（メタ）アクリル系共重合体（Ａ１）に、単に無機粒子（Ｃ）を混合する場合に比べて、密着性、凝集力を向上させることができる。
【００６４】
無機粒子（Ｃ）を形成する無機物としては、例えば、シリカ、アルミナ、チタニア、ジルコニア、酸化スズ、亜鉛華、アスベスト等の金属酸化物；クレイ、マイカ、セライト、タルク、カオリン等の鉱物；アルミニウム、鉄などの金属、などが挙げられる。これらの無機粒子（Ｃ）は単独で用いてもよく、２種以上を併用してもよい。前記無機粒子（Ｃ）を形成する無機物としては、、シランカップリング剤（Ｂ）またはアルコキシシリル基含有モノマー（ｂ）との親和性の向上または結合が良好なシリカが好ましい。
【００６５】
無機粒子（Ｃ）の平均粒子径は、粘着剤層の透明性の観点から、粒子径の小さいものが好ましい。（メタ）アクリル系共重合体（Ａ）または（メタ）アクリル系共重合体（Ａ１）と無機粒子（Ｃ）との複合化においては、これらの屈折率の違いによる光散乱が透明性の低下の原因となる。一般に波長の１／２の粒子径が最も光散乱が大きいが、粒子径を小さくすると散乱は急激に小さくなり（粒子径の６乗に比例する）透明性が得られる。そのため無機粒子の粒子径は、可視光の短波長（４００ｎｍ）の１／２よりも小さいものが好ましい。本発明では平均粒子径１５０ｎｍ以下の無機粒子（Ｃ）が好適に用いられる。無機粒子（Ｃ）の平均粒子径は、１〜１５０ｎｍが好ましく、さらには１〜１００ｎｍが好ましい。なお、本発明の無機粒子（Ｃ）は、シランカップリング剤（Ｂ）またはアルコキシシリル基含有モノマー（ｂ）との親和性の向上または結合を示すことから、例えば、平均粒子径２０ｎｍ以下のように、平均粒子径は非常に小さな範囲に制御しなくても、密着性、凝集力を向上させて良好な耐久性が得られる。なお、無機粒子（Ｃ）の平均粒子径は、ＢＥＴ法により測定した比表面積から求めた値であり、下記方法により求められる。
〔平均粒子径（比表面積径）〕
無機粒子を乾燥後、ＢＥＴ法による比表面積Ｓ（ｍ2／ｇ）を測定し、以下の換算式（１）にて、平均粒子径ｄ（ｎｍ）を求めた。
［換算式］  ｄ（ｎｍ）＝６０００／［ρ（ｇ／ｃｍ3）×Ｓ（ｍ2／ｇ）］    （１）
（式中、ｄは平均粒子径、ρは密度、Ｓは比表面積をあらわす。シリカでは、密度は２．２（ｇ／ｃｍ3）を採用した。
【００６６】
前記無機粒子（Ｃ）は、水性または水分散性の無機粒子として、例えば、コロイド状物として好適に用いられる。前記無機粒子（Ｃ）としては、コロイダルシリカが好適に用いられる。なお、前記コロイド状物は、無機粒子が、分散媒に分散してコロイド溶液の状態で存在している。分散媒は、主として水である。水の他に、アルコール類等の他の分散媒を用いることもできる。コロイド状物中の無機粒子の固形分濃度は、特に制限されないが、通常、１〜５０重量％程度、さらには、１〜３０重量％のものが一般的である。また、コロイド状物は、安定剤として硝酸、塩酸、酢酸などの酸を含有するものを用いることができる。
【００６７】
無機粒子（Ｃ）の配合量は、固形分重量比で、（メタ）アクリル系共重合体（Ａ）または（メタ）アクリル系共重合体（Ａ１）１００重量部に対して、１〜５０重量部であり、５〜３０重量部が好ましく、５〜２０重量部がより好ましい。５０重量部を超えると粘着剤層として弾性率が高くなりすぎ充分な粘着力を発現しにくくなる。また１重量部未満では、耐久性を十分に向上させることができない。
【００６８】
本発明の粘着剤層を形成する水分散型粘着剤組成物は、例えば、前記（メタ）アクリル系共重合体（Ａ）に係る水分散液、シランカップリング剤（Ｂ）および無機粒子（Ｃ）を混合することにより水分散液として得ることができる。また、（メタ）アクリル系共重合体（Ａ１）に係る水分散液および無機粒子（Ｃ）、必要に応じてシランカップリング剤（Ｂ）を混合することにより水分散液として得ることができる。
【００６９】
なお、本発明の水分散型粘着剤組成物は、上記成分を含有するが、これら各成分の固形分重量の合計は、水分散型粘着剤組成物に係る水分散液の固形分重量の８０重量％以上、さらには９０重量％以上、さらには９５重量％以上になるように、さらには１００％になるように用いるのが好ましい。即ち、水分散型粘着剤組成物に係る水分散液には、上記成分の他に、他の成分を用いることができる。他の成分の割合は１０重量％以下の割合で用いるのが粘着剤層のヘイズの悪化を抑制する点から好ましい。
【００７０】
また、前記他の成分としては、必要に応じて、架橋剤を含有することができる。なお、架橋剤によって、粘着剤層に凝集力を付与できるものの、架橋剤を用いると、密着性が悪くなり加湿剥がれが生じやすくなる傾向があり、本発明では、架橋剤は特に必要ではない。
【００７１】
さらには、本発明の水分散型粘着剤組成物は、必要に応じて、粘度調整剤、剥離調整剤、粘着付与剤、可塑剤、軟化剤、ガラス繊維、ガラスビーズ、金属粉、その他の無機粉末等からなる充填剤、顔料、着色剤（顔料、染料など）、ｐＨ調整剤（酸または塩基）、酸化防止剤、紫外線吸収剤等を、また本発明の目的を逸脱しない範囲で各種の添加剤を適宜に使用することもできる。また微粒子を含有して光拡散性を示す粘着剤層などとしても良い。これら添加剤もエマルションとして配合することができる。
【００７２】
本発明の光学フィルム用粘着剤層は、上記水分散型粘着剤組成物により形成される。粘着剤層の形成は、支持基材（光学フィルムまたは離型フィルム）に上記水分散型粘着剤組成物を塗布した後、乾燥することより形成することができる。
【００７３】
本発明の粘着剤型光学フィルムは、光学フィルム片面または両面に前記粘着剤層を積層したものである。本発明の粘着型光学フィルムは、前記水分散型粘着剤組成物を、光学フィルムまたは離型フィルムに塗布し、乾燥することにより形成される。粘着剤層を離型フィルムに形成した場合には、当該粘着剤層は光学フィルムに貼り合せて転写する。
【００７４】
上記水分散型粘着剤組成物の塗布工程には、各種方法が用いられる。具体的には、例えば、ロールコート、キスロールコート、グラビアコート、リバースコート、ロールブラッシュ、スプレーコート、ディップロールコート、バーコート、ナイフコート、エアーナイフコート、カーテンコート、リップコート、ダイコーターなどによる押出しコート法などの方法が挙げられる。
【００７５】
また、前記塗布工程では、形成される粘着剤層が所定の厚み（乾燥後厚み）になるようにその塗布量が制御される。粘着剤層の厚み（乾燥後厚み）は、通常、１〜１００μｍ程度、好ましくは５〜５０μｍ、さらに好ましくは１０〜４０μｍの範囲に設定される。
【００７６】
次いで、粘着剤層の形成にあたっては、塗布された水分散型粘着剤組成物に対して乾燥が施される。乾燥温度は、通常、８０〜１７０℃程度、好ましくは８０〜１６０℃であり、乾燥時間０．５〜３０分間程度、好ましくは１〜１０分間である。
【００７７】
また、本発明の光学フィルム用粘着剤層は、粘着剤層の厚さが２０μｍの場合のヘイズ値が１％以下であり、光学フィルム用粘着剤層に要求される透明性を有している。前記ヘイズ値は０〜０．８％であることが好ましく、さらには０〜０．５％であることが好ましい。前記ヘイズ値が１％を超えると白濁が生じて光学フィルム用途として好ましくない。
【００７８】
離型フィルムの構成材料としては、例えば、ポリエチレン、ポリプロピレン、ポリエチレンテレフタレート、ポリエステルフィルムなどのプラスチックフィルム、紙、布、不織布などの多孔質材料、ネット、発泡シート、金属箔、およびこれらのラミネート体などの適宜な薄葉体などを挙げることができるが、表面平滑性に優れる点からプラスチックフィルムが好適に用いられる。
【００７９】
そのプラスチックフィルムとしては、前記粘着剤層を保護し得るフィルムであれば特に限定されず、例えば、ポリエチレンフィルム、ポリプロピレンフィルム、ポリブテンフィルム、ポリブタジエンフィルム、ポリメチルペンテンフイルム、ポリ塩化ビニルフィルム、塩化ビニル共重合体フィルム、ポリエチレンテレフタレートフィルム、ポリブチレンテレフタレートフィルム、ポリウレタンフィルム、エチレン−酢酸ビニル共重合体フィルムなどが挙げられる。
【００８０】
前記離型フィルムの厚みは、通常５〜２００μｍ、好ましくは５〜１００μｍ程度である。前記離型フィルムには、必要に応じて、シリコーン系、フッ素系、長鎖アルキル系もしくは脂肪酸アミド系の離型剤、シリカ粉などによる離型および防汚処理や、塗布型、練り込み型、蒸着型などの帯電防止処理もすることもできる。特に、前記離型フィルムの表面にシリコーン処理、長鎖アルキル処理、フッ素処理などの剥離処理を適宜おこなうことにより、前記粘着剤層からの剥離性をより高めることができる。
【００８１】
前記粘着剤層が露出する場合には、実用に供されるまで離型フィルムで粘着剤層を保護してもよい。なお、上記の剥離フィルムは、そのまま粘着型光学フィルムのセパレータとして用いることができ、工程面における簡略化ができる。
【００８２】
また、光学フィルムの表面に、粘着剤層との間の密着性を向上させるために、アンカー層を形成したり、コロナ処理、プラズマ処理などの各種易接着処理を施した後に粘着剤層を形成することができる。また、粘着剤層の表面には易接着処理をおこなってもよい。
【００８３】
上記アンカー層の形成材としては、好ましくは、ポリウレタン、ポリエステル、分子中にアミノ基を含むポリマー類、オキサゾリニル基を含むポリマー類から選ばれるアンカー剤が用いられ、特に好ましくは、分子中にアミノ基を含んだポリマー類、オキサゾリニル基を含むポリマー類である。分子中にアミノ基を含むポリマー類、オキサゾリニル基を含むポリマー類は、分子中のアミノ基、オキサゾリニル基が粘着剤中のカルボキシル基等と反応またはイオン性相互作用などの相互作用を示すため、良好な密着性が確保される。
【００８４】
分子中にアミノ基を含むポリマー類としては、例えば、ポリエチレンイミン、ポリアリルアミン、ポリビニルアミン、ポリビニルピリジン、ポリビニルピロリジン、ジメチルアミノエチルアクリレート等の含アミノ基含有モノマーの重合体などを挙げることができる。
【００８５】
光学フィルムとしては、液晶表示装置等の画像表示装置の形成に用いられるものが使用され、その種類は特に制限されない。例えば、光学フィルムとしては偏光板が挙げられる。偏光板は偏光子の片面または両面には透明保護フィルムを有するものが一般に用いられる。
【００８６】
偏光子は、特に限定されず、各種のものを使用できる。偏光子としては、例えば、ポリビニルアルコール系フィルム、部分ホルマール化ポリビニルアルコール系フィルム、エチレン・酢酸ビニル共重合体系部分ケン化フィルム等の親水性高分子フィルムに、ヨウ素や二色性染料の二色性物質を吸着させて一軸延伸したもの、ポリビニルアルコールの脱水処理物やポリ塩化ビニルの脱塩酸処理物等ポリエン系配向フィルム等が挙げられる。これらの中でも、ポリビニルアルコール系フィルムとヨウ素などの二色性物質からなる偏光子が好適である。これらの偏光子の厚さは特に制限されないが、一般的に５〜８０μｍ程度である。
【００８７】
ポリビニルアルコール系フィルムをヨウ素で染色し一軸延伸した偏光子は、例えば、ポリビニルアルコールをヨウ素の水溶液に浸漬することによって染色し、元長の３〜７倍に延伸することで作成することができる。必要に応じてホウ酸や硫酸亜鉛、塩化亜鉛等を含んでいても良いヨウ化カリウムなどの水溶液に浸漬することもできる。さらに必要に応じて染色前にポリビニルアルコール系フィルムを水に浸漬して水洗してもよい。ポリビニルアルコール系フィルムを水洗することでポリビニルアルコール系フィルム表面の汚れやブロッキング防止剤を洗浄することができるほかに、ポリビニルアルコール系フィルムを膨潤させることで染色のムラなどの不均一を防止する効果もある。延伸はヨウ素で染色した後に行っても良いし、染色しながら延伸しても良いし、また延伸してからヨウ素で染色しても良い。ホウ酸やヨウ化カリウムなどの水溶液や水浴中でも延伸することができる。
【００８８】
透明保護フィルムを構成する材料としては、例えば透明性、機械的強度、熱安定性、水分遮断性、等方性などに優れる熱可塑性樹脂が用いられる。このような熱可塑性樹脂の具体例としては、トリアセチルセルロース等のセルロース樹脂、ポリエステル樹脂、ポリエーテルスルホン樹脂、ポリスルホン樹脂、ポリカーボネート樹脂、ポリアミド樹脂、ポリイミド樹脂、ポリオレフィン樹脂、（メタ）アクリル樹脂、環状ポリオレフィン樹脂（ノルボルネン系樹脂）、ポリアリレート樹脂、ポリスチレン樹脂、ポリビニルアルコール樹脂、およびこれらの混合物が挙げられる。なお、偏光子の片側には、透明保護フィルムが接着剤層により貼り合わされるが、他の片側には、透明保護フィルムとして、（メタ）アクリル系、ウレタン系、アクリルウレタン系、エポキシ系、シリコーン系等の熱硬化性樹脂または紫外線硬化型樹脂を用いることができる。透明保護フィルム中には任意の適切な添加剤が１種類以上含まれていてもよい。添加剤としては、例えば、紫外線吸収剤、酸化防止剤、滑剤、可塑剤、離型剤、着色防止剤、難燃剤、核剤、帯電防止剤、顔料、着色剤などが挙げられる。透明保護フィルム中の上記熱可塑性樹脂の含有量は、好ましくは５０〜１００重量％、より好ましくは５０〜９９重量％、さらに好ましくは６０〜９８重量％、特に好ましくは７０〜９７重量％である。透明保護フィルム中の上記熱可塑性樹脂の含有量が５０重量％以下の場合、熱可塑性樹脂が本来有する高透明性等が十分に発現できないおそれがある。
【００８９】
また光学フィルムとしては、例えば反射板や反透過板、位相差板（１／２や１／４等の波長板を含む）、視覚補償フィルム、輝度向上フィルム、表面処理フィルム等の液晶表示装置等の形成に用いられることのある光学層となるものが挙げられる。これらは単独で光学フィルムとして用いることができる他、前記偏光板に、実用に際して積層して、１層または２層以上用いることができる。
【００９０】
表面処理フィルムは、前面板に貼り合せても設けられる。表面処理フィルムとしては、表面の耐擦傷性を付与するために用いられるハードコートフィルム、画像表示装置に対する写り込みを防止するためのアンチグレア処理フィルム、アンチリフレクティブフィルム、ローリフレクティブフィルムなどの反射防止フィルム等が挙げられる。前面板は、液晶表示装置や有機ＥＬ表示装置、ＣＲＴ、ＰＤＰ等の画像表示装置を保護したり、高級感を付与したり、デザインにより差別化したりするために、前記画像表示装置の表面に貼り合せて設けられる。また前面板は、３Ｄ−ＴＶにおけるλ／４板の支持体として用いられる。例えば、液晶表示装置では、視認側の偏光板の上側に設けられる。本発明の粘着剤層を用いた場合には、前面板として、ガラス基材の他に、ポリカーボネート基材、ポリメチルメタクリレート基材等のプラスチック基材においてもガラス基材と同様の効果を発揮する。
【００９１】
偏光板に前記光学層を積層した光学フィルムは、液晶表示装置等の製造過程で順次別個に積層する方式にても形成することができるが、予め積層して光学フィルムとしたものは、品質の安定性や組立作業等に優れていて液晶表示装置などの製造工程を向上させうる利点がある。積層には粘着層等の適宜な接着手段を用いうる。前記の偏光板と他の光学層の接着に際し、それらの光学軸は目的とする位相差特性などに応じて適宜な配置角度とすることができる。
【００９２】
本発明の粘着型光学フィルムは液晶表示装置等の各種画像表示装置の形成などに好ましく用いることができる。液晶表示装置の形成は、従来に準じて行いうる。すなわち液晶表示装置は一般に、液晶セル等の表示パネルと粘着型光学フィルム、及び必要に応じての照明システム等の構成部品を適宜に組み立てて駆動回路を組み込むことなどにより形成されるが、本発明においては本発明による粘着型光学フィルムを用いる点を除いて特に限定は無く、従来に準じうる。液晶セルについても、例えばＴＮ型やＳＴＮ型、π型、ＶＡ型、ＩＰＳ型などの任意なタイプのものを用いうる。
【００９３】
液晶セル等の表示パネルの片側又は両側に粘着型光学フィルムを配置した液晶表示装置や、照明システムにバックライトあるいは反射板を用いたものなどの適宜な液晶表示装置を形成することができる。その場合、本発明による光学フィルムは液晶セル等の表示パネルの片側又は両側に設置することができる。両側に光学フィルムを設ける場合、それらは同じものであっても良いし、異なるものであっても良い。さらに、液晶表示装置の形成に際しては、例えば拡散板、アンチグレア層、反射防止膜、保護板、プリズムアレイ、レンズアレイシート、光拡散板、バックライトなどの適宜な部品を適宜な位置に１層又は２層以上配置することができる。
【００９４】
次いで有機エレクトロルミネセンス装置（有機ＥＬ表示装置：ＯＬＥＤ）について説明する。一般に、有機ＥＬ表示装置は、透明基板上に透明電極と有機発光層と金属電極とを順に積層して発光体（有機エレクトロルミネセンス発光体）を形成している。ここで、有機発光層は、種々の有機薄膜の積層体であり、例えばトリフェニルアミン誘導体等からなる正孔注入層と、アントラセン等の蛍光性の有機固体からなる発光層との積層体や、あるいはこのような発光層とペリレン誘導体等からなる電子注入層の積層体や、またあるいはこれらの正孔注入層、発光層、および電子注入層の積層体等、種々の組み合わせをもった構成が知られている。
【００９５】
有機ＥＬ表示装置は、透明電極と金属電極とに電圧を印加することによって、有機発光層に正孔と電子とが注入され、これら正孔と電子との再結合によって生じるエネルギーが蛍光物資を励起し、励起された蛍光物質が基底状態に戻るときに光を放射する、という原理で発光する。途中の再結合というメカニズムは、一般のダイオードと同様であり、このことからも予想できるように、電流と発光強度は印加電圧に対して整流性を伴う強い非線形性を示す。
【００９６】
有機ＥＬ表示装置においては、有機発光層での発光を取り出すために、少なくとも一方の電極が透明でなくてはならず、通常酸化インジウムスズ（ＩＴＯ）などの透明導電体で形成した透明電極を陽極として用いている。一方、電子注入を容易にして発光効率を上げるには、陰極に仕事関数の小さな物質を用いることが重要で、通常Ｍｇ−Ａｇ、Ａｌ−Ｌｉなどの金属電極を用いている。
【００９７】
このような構成の有機ＥＬ表示装置において、有機発光層は、厚さ１０ｎｍ程度ときわめて薄い膜で形成されている。このため、有機発光層も透明電極と同様、光をほぼ完全に透過する。その結果、非発光時に透明基板の表面から入射し、透明電極と有機発光層とを透過して金属電極で反射した光が、再び透明基板の表面側へと出るため、外部から視認したとき、有機ＥＬ表示装置の表示面が鏡面のように見える。
【００９８】
電圧の印加によって発光する有機発光層の表面側に透明電極を備えるとともに、有機発光層の裏面側に金属電極を備えてなる有機エレクトロルミネセンス発光体を含む有機ＥＬ表示装置において、透明電極の表面側に偏光板を設けるとともに、これら透明電極と偏光板との間に位相差板を設けることができる。
【００９９】
位相差板および偏光板は、外部から入射して金属電極で反射してきた光を偏光する作用を有するため、その偏光作用によって金属電極の鏡面を外部から視認させないという効果がある。特に、位相差板を１／４波長板で構成し、かつ偏光板と位相差板との偏光方向のなす角をπ／４に調整すれば、金属電極の鏡面を完全に遮蔽することができる。
【０１００】
すなわち、この有機ＥＬ表示装置に入射する外部光は、偏光板により直線偏光成分のみが透過する。この直線偏光は位相差板により一般に楕円偏光となるが、とくに位相差板が１／４波長板でしかも偏光板と位相差板との偏光方向のなす角がπ／４のときには円偏光となる。
【０１０１】
この円偏光は、透明基板、透明電極、有機薄膜を透過し、金属電極で反射して、再び有機薄膜、透明電極、透明基板を透過して、位相差板に再び直線偏光となる。そして、この直線偏光は、偏光板の偏光方向と直交しているので、偏光板を透過できない。その結果、金属電極の鏡面を完全に遮蔽することができる。
【実施例】
【０１０２】
以下に、実施例によって本発明を具体的に説明するが、本発明はこれら実施例によって限定されるものではない。なお、各例中の部および％はいずれも重量基準である。
【０１０３】
製造例１
（モノマーエマルションの調製）
容器に、アクリル酸ブチル９５０部およびアクリル酸５０部を加えて混合して、モノマー混合物を調製した。次いで、上記割合で調製したモノマー混合物６００部に対して、反応性界面活性剤であるアクアロンＨＳ−１０（第一工業製薬（株）製）２４部およびイオン交換水３８２部を加え、ホモミキサー（特殊機化工業（株）製）を用い、５分間、６０００（ｒｐｍ）で攪拌し強制乳化して、モノマーエマルションを調製した。
【０１０４】
（水分散液の調製）
冷却管、窒素導入管、温度計、滴下ロートおよび攪拌羽根を備えた反応容器に、上記で調製したモノマーエマルション２００部およびイオン交換水３３０部を仕込み、次いで、反応容器を十分窒素置換した後、過硫酸アンモニウム０．６部を添加して、撹拌しながら６０℃で１時間重合した。次いで、残りのモノマーエマルション８００部を、反応容器を６０℃に保ったまま、これに３時間かけて滴下し、その後、３時間重合して、固形分濃度４６％の（メタ）アクリル系共重合体のエマルション粒子を含有する水分散液を得た。次いで、この水分散液を室温まで冷却した後、これに、濃度１０％のアンモニア水を添加してｐＨを８にし、かつ、固形分４６％に調整した水分散液を得た。
【０１０５】
製造例２
製造例１において、モノマー混合物を、アクリル酸ブチル９５０部、アクリル酸５０部および３−メタクリロイルオキシプロピル−トリメトキシシラン（信越化学工業（株）製，ＫＢＭ−５０３）０．３部を加えて混合したこと以外は製造例１と同様にモノマーエマルションを調製した。また、当該モノマーエマルションを用いたこと以外は、製造例１と同様にして、固形分４６％に調整した水分散液を得た。
【０１０６】
製造例３
製造例１において、モノマー混合物を、アクリル酸ブチル９３０部、アクリル酸５０部、３−メタクリロイルオキシプロピル−トリメトキシシラン（信越化学工業（株）製，ＫＢＭ−５０３）０．３部およびモノ［ポリ（プロピレンオキシド）メタクリレート］リン酸エステル（ローディア日華（株）製：商品名「ＳｉｐｏｍｅｒＰＡＭ−２００）２０部を加えて混合したこと以外は製造例１と同様にモノマーエマルションを調製した。また、当該モノマーエマルションを用いたこと以外は、製造例１と同様にして、固形分４６％に調整した水分散液を得た。
【０１０７】
製造例４
製造例１において、モノマー混合物を、アクリル酸ブチル９３０部、アクリル酸５０部、３−メタクリロイルオキシプロピル−トリメトキシシラン（信越化学工業（株）製，ＫＢＭ−５０３）０．１部およびモノ［ポリ（プロピレンオキシド）メタクリレート］リン酸エステル（ローディア日華（株）製：商品名「ＳｉｐｏｍｅｒＰＡＭ−２００）２０部を加えて混合したこと以外は製造例１と同様にモノマーエマルションを調製した。また、当該モノマーエマルションを用いたこと以外は、製造例１と同様にして、固形分４６％に調整した水分散液を得た。
【０１０８】
製造例５
製造例１において、モノマー混合物を、アクリル酸ブチル９３０部、アクリル酸５０部、３−メタクリロイルオキシプロピル−トリメトキシシラン（信越化学工業（株）製，ＫＢＭ−５０３）１部およびモノ［ポリ（プロピレンオキシド）メタクリレート］リン酸エステル（ローディア日華（株）製：商品名「ＳｉｐｏｍｅｒＰＡＭ−２００）２０部を加えて混合したこと以外は製造例１と同様にモノマーエマルションを調製した。また、当該モノマーエマルションを用いたこと以外は、製造例１と同様にして、固形分４６％に調整した水分散液を得た。
【０１０９】
製造例６
製造例１において、モノマー混合物を、アクリル酸ブチル９３０部、アクリル酸５０部、３−メタクリロイルオキシプロピル−トリメトキシシラン（信越化学工業（株）製，ＫＢＭ−５０３）１０部およびモノ［ポリ（プロピレンオキシド）メタクリレート］リン酸エステル（ローディア日華（株）製：商品名「ＳｉｐｏｍｅｒＰＡＭ−２００）２０部を加えて混合したこと以外は製造例１と同様にモノマーエマルションを調製した。また、当該モノマーエマルションを用いたこと以外は、製造例１と同様にして、固形分４６％に調整した水分散液を得た。
【０１１０】
上記製造例１乃至６で得られた（メタ）アクリル系共重合体エマルションのモノマー混合物に係る各モノマーの種類およびその組成比（重量比）を表に示す。
【０１１１】
実施例１
（水分散型粘着剤組成物の調製）
製造例２で得られた（メタ）アクリル系重合体を含有する水分散液（固形分４６％）２１７部（固形分換算１００部）に、コロイダルシリカ（スノーテックス５０，日産化学工業社製，粒子径２０〜３０ｎｍ，固形分４８％）を２０．８部（固形分換算１０部）混合して、水分散型粘着剤組成物を得た。
【０１１２】
（粘着剤層の形成および粘着型偏光板の作成）
上記水分散型粘着剤組成物を、乾燥後の厚みが２０μｍとなるように、離型フィルム（三菱化学ポリエステル（株）製，ダイアホイルＭＲＦ−３８，ポリエチレンテレフタレート基材）上にダイコーターにより塗布した後、１２０℃で５分間乾燥して、粘着剤層を形成した。当該粘着剤層を偏光板（日東電工（株）製，製品名ＳＥＧ−ＤＵ）と貼り合せて、粘着型偏光板を作成した。
【０１１３】
実施例２〜１８および比較例１〜５
（水分散型粘着剤組成物の調製）
実施例１において、水分散液に係る（メタ）アクリル系共重合体（Ａ）または（Ａ１）の種類、シランカップリング剤（Ｂ）の種類および配合量、無機粒子（Ｃ）の種類および配合量、架橋剤の配合量を表１に示すように変えたこと以外は実施例１と同様にして水分散型粘着剤組成物を得た。なお、各成分の配合量は、（メタ）アクリル系共重合体（Ａ）または（Ａ１）１００重量部（固形分換算）に対する、固形分換算した重量である。
【０１１４】
（粘着剤層の形成および粘着型偏光板の作成）
上記水分散型粘着剤組成物を用いたこと以外は実施例１と同様にして粘着剤層の形成および粘着型偏光板の作成を行った。
【０１１５】
上記実施例および比較例で得られた粘着型偏光板について以下の評価を行った。評価結果を表１に示す。
【０１１６】
［耐久性］
各実施例および各比較例の粘着型偏光板を、１５インチサイズの大きさに切断し、これを、厚さ０．７ｍｍの無アルカリガラス板（コーニング＃１７３７，コーニング（株）製）に貼着し、５０℃、０．５ＭＰａのオートクレーブ中に１５分間処理を行なった。その後、８０℃（加熱条件）または６０℃、９０％Ｒ．Ｈ．（湿熱条件）の環境気下にそれぞれ５００時間処理してから、室温条件（２３℃，５５％Ｒ．Ｈ．）に取り出した後に、処理された粘着型偏光板と無アルカリガラスの間の剥がれの度合いを目視で確認し、下記基準で評価した。
５：剥がれの発生なし。
４：粘着型偏光板の端部から０．５ｍｍ以内の箇所に剥がれが発生している。
３：粘着型偏光板の端部から１．０ｍｍ以内の箇所に剥がれが発生している。
２：粘着型偏光板の端部から３．０ｍｍ以内の箇所に剥がれが発生している。
１：粘着型偏光板の端部から３．０ｍｍ以上の箇所に剥がれが発生している。
【０１１７】
［ヘイズ］
各例で得られた、離型フィルムに設けた厚さ２０μｍの粘着剤層を、スライドガラス板（マイクロスライドガラス，マツナミガラス製，厚さ１．３ｍｍ）上に貼着させたものについて、ヘイズメーター（ＨＭ−１５０型，（株）村上色彩技術研究所社製）にてヘイズ値を測定した。なお、ヘイズ測定の際は、離形フィルムを剥離して測定した。
【０１１８】
【表１】
2012111871.tif 000003
【０１１９】
表１中、モノマー成分は、ＢＡ：アクリル酸ブチル、ＡＡ：アクリル酸、アルコキシシリル基含有モノマー（ｂ）：３−メタクリロイルオキシプロピル−トリメトキシシラン（信越化学工業（株）製，ＫＢＭ−５０３）、リン酸基含有モノマー：モノ［ポリ（プロピレンオキシド）メタクリレート］リン酸エステル（ローディア日華（株）製：商品名「ＳｉｐｏｍｅｒＰＡＭ−２００）、を示す。
シランカップリング剤（Ｂ）は、＊１：３−グリシドキシプロピルトリメトキシシラン（信越化学工業（株）製，ＫＢＭ−４０３）、＊２：Ｎ−フェニル−３−アミノプロピルトリメトキシシラン（信越化学工業（株）製，ＫＢＭ−５７３）、を示す。
無機粒子（Ｃ）は、＊３：コロイダルシリカ（日産化学工業社製，スノーテックス５０，平均粒子径２０〜３０ｎｍ，固形分４８％）、
＊４：コロイダルシリカ（ＡＤＥＫＡ社製，アデライトＡＴ−５０，平均粒子径２０〜３０ｎｍ，固形分４８％）、
＊５：コロイダルシリカ（日産化学工業社製，スノーテックスＸＬ，平均粒子径４０〜６０ｎｍ，固形分４０％）、
＊６：コロイダルシリカ（日産化学工業社製，スノーテックスＺＬ，平均粒子径７０〜１００ｎｍ，固形分４０％）、
＊７：コロイダルシリカ（日産化学工業社製，スノーテックスＭＰ４５４０Ｍ，平均粒子径４５０ｎｍ，固形分４０％）を示す。平均粒子径は、商品名が記載されているカタログの値に基づく。
架橋剤は、カルボジイミド系化合物（日清紡社製，カルボジライトＶ−０４，固形分４０％）を示す。
比較例１の耐久性における「発泡」は、粘着剤層に発泡が見られることを示す。